"エチレン-酢酸ビニル共重合体、有機過酸化物を含む組成物からなる太陽電池用封止膜であって、当該組成物が、更に、重量平均分子量が600以上のポリエチレングリコールを、前記エチレン-酢酸ビニル共重合体100質量部に対して、0.1~0.8質量部含むことを特徴とする太陽電池用封止膜。前記ポリエチレングリコールの重量平均分子量が600~6000である請求項1に記載の太陽電池用封止膜。前記エチレン-酢酸ビニル共重合体の酢酸ビニル含有率が、エチレン-酢酸ビニル共重合体の質量を基準として20~40質量である請求項1又は2に記載の太陽電池用封止膜。前記有機過酸化物が、2,5-ジメチル-2,5-ジtert-ブチルパーオキシヘキサン、tert-ブチルパーオキシ-2-エチルヘキシルモノカーボネート及び1,1-ジtert-ヘキシルパーオキシ-3,3,5-トリメチルシクロヘキサンよりなる群から選択される少なくとも1種である請求項1~3のいずれか1項に記載の太陽電池用封止膜。前記有機過酸化物の含有量が、前記エチレン-酢酸ビニル共重合体100質量部に対して、0.1~2.0質量部である請求項1~4のいずれか1項に記載の太陽電池用封止膜。前記太陽電池用封止膜の組成物の、JISK63002に準じた加硫試験機により測定した、150°C、30分後のトルクが、0.05Nm以上0.28Nm未満の範囲である請求項1~5のいずれか1項に記載の太陽電池用封止膜。請求項1~6のいずれか1項に記載の太陽電池封止膜により太陽電池素子を封止してなることを特徴とする太陽電池。以上のように、太陽電池用封止膜としては、太陽電池用セルの破損を防止するとともに、透明性が高いものが求められている。しかしながら、特許文献1~3の太陽電池用封止膜でも、これらの機能を十分に満足しない場合がある。従って、本発明の目的は、セル割れの発生を防止し、且つ透明性が高い太陽電池用封止膜を提供することにある。また、本発明の目的は、この封止膜を用いた太陽電池を提供することにもある。上記目的は、エチレン-酢酸ビニル共重合体、有機過酸化物を含む組成物からなる太陽電池用封止膜であって、当該組成物が、更に、重量平均分子量が600以上のポリエチレングリコールを、前記エチレン-酢酸ビニル共重合体100質量部に対して、0.1~0.8質量部含むことを特徴とする太陽電池用封止膜によって達成される。上記の重量平均分子量のポリエチレングリコールを、上記の含有量の範囲で配合することで、太陽電池用封止膜の透明性を損なうことなく、架橋後の封止膜に適度な柔軟性を付与し、太陽電池の製造時等のセル割れを防止することができる。本発明に係る太陽電池用封止膜の好ましい態様は以下の通りである。1前記ポリエチレングリコールの重量平均分子量が600~6000である。2前記エチレン-酢酸ビニル共重合体の酢酸ビニル含有率が、エチレン-酢酸ビニル共重合体の質量を基準として20~40質量である。3前記有機過酸化物が、2,5-ジメチル-2,5-ジtert-ブチルパーオキシヘキサン、tert-ブチルパーオキシ-2-エチルヘキシルモノカーボネート及び1,1-ジtert-ヘキシルパーオキシ-3,3,5-トリメチルシクロヘキサンよりなる群から選択される少なくとも1種である。4前記有機過酸化物の含有量が、前記エチレン-酢酸ビニル共重合体100質量部に対して、0.1~2.0質量部である。2~4により、架橋後に、より適度な柔軟性を有し、透明性を有する太陽電池用封止膜とすることができる。5前記太陽電池用封止膜の組成物の、JISK63002に準じた加硫試験機により測定した、150°C、30分後のトルクが、0.05Nm以上0.28Nm未満の範囲である。上記条件下で、上記範囲のトルクを有する組成物であれば、太陽電池の製造時等において、より適度な柔軟性を有する太陽電池用封止膜とすることができる。また、上記目的は、本発明の太陽電池封止膜により太陽電池素子を封止してなることを特徴とする太陽電池によっても達成される。本発明によれば、太陽電池用封止膜の透明性を損なうことなく、架橋後の太陽電池用封止膜に適度な柔軟性が付与されることで、太陽電池の製造時等のセル割れが防止された太陽電池用封止膜を提供することができる。従って、本発明の太陽電池は、セル割れが生じ難く歩留り良く製造でき、耐久性が高く、且つ発電効率の高い太陽電池である。本発明の太陽電池用封止膜は、少なくともエチレン-酢酸ビニル共重合体EVA及び有機過酸化物を含む組成物からなり、その組成物が、更に、重量平均分子量が600以上のポリエチレングリコールを、EVA100質量部に対して、0.1~0.8質量部含んでいる。太陽電池用封止膜の組成物に、重量平均分子量が600以上のポリエチレングリコールを、EVA100質量部に対して、0.1~0.8質量部の範囲で配合することにより、封止膜の透明性を損なうことなく、架橋後の封止膜に適度な柔軟性を付与することができるため、太陽電池の製造時等のセル割れを防止することができる。なお、ポリエチレングリコールの重量平均分子量は、ゲルパーミエーションクロマトグラフィGPCにより標準PEGを基準として、測定したものである。ポリエチレングリコールの重量平均分子量が600未満の場合は、封止膜の透明性が低下する場合がある。また、ポリエチレングリコールの含有量がEVA100質量部に対して0.1質量部未満の場合は、柔軟性を向上する効果が不十分であり、0.8質量部を超えると、ポリエチレングリコールが封止膜からブリードアウト添加剤の染み出しし、外観不良が生じたり、架橋密度の低下や各部材との接着が阻害されたりする場合がある。本発明において、ポリエチレングリコールの重量平均分子量は、ハンドリング性の点で600~6000であることが好ましい。なお、架橋後の封止膜の柔軟性の指標として、JISK63002に準じた加硫試験機により測定した、150°C、30分後のトルクを用いた。封止膜を構成する組成物について評価したとき、上記トルクが、0.05Nm以上0.28Nm未満の範囲である場合に、架橋後に適度な柔軟性を有する封止膜が得られるものと判断した。以下、本発明の太陽電池用封止膜について、より詳細に説明する。[エチレン-酢酸ビニル共重合体]本発明において、エチレン-酢酸ビニル共重合体EVAにおける酢酸ビニルの含有率は、通常、EVAの質量に対して20~45質量である。EVAの酢酸ビニル単位の含有量が低い程、得られる封止膜が硬くなる傾向がある。酢酸ビニルの含有量が20質量未満では、高温で架橋硬化させる場合に、得られる封止膜の透明性が充分でないおそれがある。また、45質量を超えると封止膜の硬さが不十分となる場合があり、更にカルボン酸、アルコール、アミン等が発生し封止膜と保護部材等との界面で発泡が生じ易くなるおそれがある。本発明において、架橋後の封止膜に適度な柔軟性を付与するためには、EVAにおける酢酸ビニルの含有率は、20~40質量が好ましく、更に22~35質量が好ましい。また、EVAのメルトフローレートJIS-K7210に従うは、3g/10分以上が好ましい。MFRは、3.0~30.0g/10分が更に好ましく、特に4.0~18.0g/10分であることが好ましい。なお、MFRは、190°C、荷重21.18Nの条件で測定されたものである。本発明の太陽電池用封止膜の組成物においては、EVAに加えて、エチレン-アクリル酸共重合体、エチレン-メタクリル酸共重合体のようなエチレン-不飽和カルボン酸共重合体、前記エチレン-不飽和カルボン酸共重合体のカルボキシル基の一部又は全部が上記金属で中和されたアイオノマー、エチレン-アクリル酸メチル共重合体、エチレン-アクリル酸エチル共重合体、エチレン-メタクリル酸メチル共重合体、エチレン-アクリル酸イソブチル共重合体、エチレン-アクリル酸n-ブチル共重合体のようなエチレン-不飽和カルボン酸エステル共重合体、エチレン-アクリル酸イソブチル-メタクリル酸共重合体、エチレン-アクリル酸n-ブチル-メタクリル酸共重合体のようなエチレン-不飽和カルボン酸エステル-不飽和カルボン酸共重合体及びそのカルボキシル基の一部又は全部が上記金属で中和されたアイオノマー、エチレン-酢酸ビニル共重合体のようなエチレン-ビニルエステル共重合体等のエチレン-極性モノマー共重合体、ポリビニルアセタール系樹脂例えば、ポリビニルホルマール、ポリビニルブチラールPVB樹脂、変性PVB、及び塩化ビニル樹脂を副次的に使用しても良い。[有機過酸化物]本発明においては、太陽電池用封止膜の組成物が有機過酸化物を含むことで、EVAの架橋構造を形成することができ、接着力、透明性が高い太陽電池用封止膜を得ることができる。前記有機過酸化物としては、100°C以上の温度で分解してラジカルを発生するものであれば、どのようなものでも使用することができる。有機過酸化物は、一般に、成膜温度、組成物の調整条件、硬化温度、被着体の耐熱性、貯蔵安定性を考慮して選択される。特に、半減期10時間の分解温度が70°C以上のものが好ましい。有機過酸化物としては、例えば、2,5-ジメチルヘキサン-2,5-ジヒドロパーオキサイド、3-ジ-tert-ブチルパーオキサイド、ジクミルパーオキサイド、2,5-ジメチル-2,5-ジtert-ブチルパーオキシヘキサン、2,5-ジメチル-2,5-ジtert-ブチルパーオキシヘキシン、α,α’-ビスtert-ブチルパーオキシイソプロピルベンゼン、n-ブチル-4,4-ジtert-ブチルパーオキシブタン、tert-ブチルパーオキシ-2-エチルヘキシルモノカーボネート、tert-ヘキシルパーオキシイソプロピルモノカーボネート、2,2-ジtert-ブチルパーオキシブタン、1,1-ジtert-ヘキシルパーオキシ-3,3,5-トリメチルシクロヘキサン、1,1-ジtert-ブチルパーオキシ-3,3,5-トリメチルシクロヘキサン、1,1-ジtert-ブチルパーオキシシクロヘキサン、2,2-ビス4,4-ジ-tert-ブチルパーオキシシクロヘキシルプロパン、1,1-ジtert-ブチルパーオキシシクロドデカン、1,1-ジtert-ブチルパーオキシシクロヘキサン、ベンゾイルパーオキサイド系硬化剤tert-ブチルパーオキシベンゾエート等等が挙げられる。有機過酸化物としては、2,5-ジメチル-2,5-ジtert-ブチルパーオキシヘキサン、tert-ブチルパーオキシ-2-エチルヘキシルモノカーボネート、及び1,1-ジtert-ヘキシルパーオキシ-3,3,5-トリメチルシクロヘキサンを用いることが好ましく、特に2,5-ジメチル-2,5-ジtert-ブチルパーオキシヘキサンが好ましい。これらの有機過酸化物であれば、架橋密度を向上することができる。有機過酸化物の含有量は、EVA100質量部に対して、通常、0.1~3.0質量部である。架橋後の封止膜に、より適度な柔軟性を付与するため、有機過酸化物の含有量は、EVA100質量部に対して、0.1~2.0質量部が好ましく、更に0.2~1.5質量部が好ましい。[架橋助剤]本発明の太陽電池用封止膜の組成物は、必要に応じて、さらに架橋助剤を含んでいてもよい。前記架橋助剤は、EVAのゲル分率を向上させ、封止膜の接着性及び耐久性を向上させることができる。前記架橋助剤の含有量は、EVA100質量部に対して、一般に10質量部以下、好ましくは0.1~5質量部、更に好ましくは0.1~2.5質量部で使用される。これにより、更に接着性に優れる太陽電池用封止膜が得られる。前記架橋助剤官能基としてラジカル重合性基を有する化合物としては、トリアリルシアヌレート、トリアリルイソシアヌレート等の3官能の架橋助剤の他、メタアクリルエステル例、NKエステル等の単官能又は2官能の架橋助剤等を挙げることができる。なかでも、トリアリルシアヌレートおよびトリアリルイソシアヌレートが好ましく、特にトリアリルイソシアヌレートが好ましい。[接着向上剤]本発明の太陽電池用封止膜の組成物は、更に、接着向上剤を含んでいても良い。接着向上剤としては、シランカップリング剤を用いることができる。これにより、更に優れた接着力を有する太陽電池用封止膜とすることができる。前記シランカップリング剤としては、γ-クロロプロピルメトキシシラン、ビニルエトキシシラン、ビニルトリスβ-メトキシエトキシシラン、γ-メタクリロキシプロピルトリメトキシシラン、ビニルトリアセトキシシラン、γ-グリシドキシプロピルトリメトキシシラン、γ-グリシドキシプロピルトリエトキシシラン、β-3,4-エポキシシクロヘキシルエチルトリメトキシシラン、ビニルトリクロロシラン、γ-メルカプトプロピルトリメトキシシラン、γ-アミノプロピルトリエトキシシラン、N-β-アミノエチル-γ-アミノプロピルトリメトキシシランを挙げることができる。これらシランカップリング剤は、単独で使用しても、又は2種以上組み合わせて使用しても良い。なかでも、γ-メタクリロキシプロピルトリメトキシシランが特に好ましく挙げられる。前記シランカップリング剤の含有量はEVA100質量部に対して0.1~0.8質量部、特に0.3~0.7質量部であることが好ましい。[その他]本発明の太陽電池用封止膜の組成物は、封止膜の種々の物性機械的強度、透明性等の光学的特性、耐熱性、耐光性、架橋速度等の改良あるいは調整のため、必要に応じて、可塑剤、本発明における化合物Iの他のアクリロキシ基含有化合物、メタクリロキシ基含有化合物及び/又はエポキシ基含有化合物などの各種添加剤をさらに含んでいてもよい。可塑剤としては、特に限定されるものではないが、一般に多塩基酸のエステル、多価アルコールのエステルが使用される。その例としては、ジオクチルフタレート、ジヘキシルアジペート、トリエチレングリコール-ジ-2-エチルブチレート、ブチルセバケート、テトラエチレングリコールジヘプタノエート、トリエチレングリコールジペラルゴネートを挙げることができる。可塑剤は一種用いてもよく、二種以上組み合わせて使用しても良い。可塑剤の含有量は、EVA100質量部に対して5質量部以下の範囲が好ましい。アクリロキシ基含有化合物及びメタクリロキシ基含有化合物としては、一般にアクリル酸あるいはメタクリル酸誘導体であり、例えばアクリル酸あるいはメタクリル酸のエステルやアミドを挙げることができる。エステル残基の例としては、メチル、エチル、ドデシル、ステアリル、ラウリル等の直鎖状のアルキル基、シクロヘキシル基、テトラヒドルフルフリル基、アミノエチル基、2-ヒドロキシエチル基、3-ヒドロキシプロピル基、3-クロロ-2-ヒドロキシプオピル基を挙げることができる。アミドの例としては、ジアセトンアクリルアミドを挙げることができる。また、エチレングリコール、トリエチレングリコール、ポリプロピレングリコール、ポリエチレングリコール、トリメチロールプロパン、ペンタエリスリトール等の多価アルコールとアクリル酸あるいはメタクリル酸のエステルも挙げることができる。エポキシ含有化合物としては、トリグリシジルトリス2-ヒドロキシエチルイソシアヌレート、ネオペンチルグリコールジグリシジルエーテル、1,6-ヘキサンジオールジグリシジルエーテル、アリルグリシジルエーテル、2-エチルヘキシルグリシジルエーテル、フェニルグリシジルエーテル、フェノールエチレンオキシ5グリシジルエーテル、p-t-ブチルフェニルグリシジルエーテル、アジピン酸ジグリシジルエステル、フタル酸ジグリシジルエステル、グリシジルメタクリレート、ブチルグリシジルエーテルを挙げることができる。前記アクリロキシ基含有化合物、前記メタクリロキシ基含有化合物、または前記エポキシ基含有化合物は、それぞれEVA100質量部に対してそれぞれ一般に0.5~5.0質量部、特に1.0~4.0質量部含まれていることが好ましい。更に、本発明の太陽電池用封止膜の組成物は、紫外線吸収剤、光安定剤および老化防止剤を含んでいてもよい。紫外線吸収剤を含むことにより、照射された光などの影響によってEVAが劣化し、封止膜が黄変するのを抑制することができる。紫外線吸収剤としては、特に制限されないが、2-ヒドロキシ-4-メトキシベンゾフェノン、2-ヒドロキシ-4-n-ドデシロキシベンゾフェノン、2,4-ジヒドロキシベンゾフェノン、2,2-ジヒドロキシ-4-メトキシベンゾフェノン、2-ヒドロキシ-4-n-オクトキシベンゾフェノン等のベンゾフェノン系紫外線吸収剤が好ましく挙げられる。なお、上記ベンゾフェノン系紫外線吸収剤の配合量は、EVA100質量部に対して0.01~5質量部であることが好ましい。また、光安定剤を含むことによっても、照射された光などの影響によってEVAの劣化し、封止膜が黄変するのを抑制することができる。光安定剤としてはヒンダードアミン系と呼ばれる光安定剤を用いることが好ましく、例えば、LA-52、LA-57、LA-62、LA-63LA-63p、LA-67、LA-68いずれも株ADEKA製、Tinuvin744、Tinuvin770、Tinuvin765、Tinuvin144、Tinuvin622LD、CHIMASSORB944LDいずれもチバスペシャリティケミカルズ株社製、UV-3034B.F.グッドリッチ社製等を挙げることができる。なお、上記光安定剤は、単独で使用しても、2種以上組み合わせて用いてもよく、その配合量は、EVA100質量部に対して0.01~5質量部であることが好ましい。老化防止剤としては、例えばN,N’-ヘキサン-1,6-ジイルビス3-3,5-ジ-tert-ブチル-4-ヒドロキシフェニルプロピオナミド等のヒンダードフェノール系酸化防止剤、リン系熱安定剤、ラクトン系熱安定剤、ビタミンE系熱安定剤、イオウ系熱安定剤等が挙げられる。上述した本発明の太陽電池用封止膜を形成するには、公知の方法に準じて行えばよい。例えば、上記の各材料をスーパーミキサー高速流動混合機、ロールミル等を用いて公知の方法で混合した組成物を通常の押出成形、又はカレンダ成形カレンダリング等により成形してシート状物を得る方法により製造することができる。また、前記組成物を溶剤に溶解させ、この溶液を適当な塗布機コーターで適当な支持体上に塗布、乾燥して塗膜を形成することによりシート状物を得ることもできる。なお、製膜時の加熱温度は、架橋剤が反応しない或いはほとんど反応しない温度とすることが好ましい。例えば、50~100°C、特に40~90°Cとするのが好ましい。太陽電池用封止膜の厚さは、特に制限されないが、50μm~2mmの範囲であればよい。[太陽電池]本発明の太陽電池の構造は、本発明の太陽電池用封止膜により太陽電池素子太陽電池用セル、薄膜太陽電池素子を含むを封止していれば、特に制限されない。例えば、表面側透明保護部材と裏面側保護部材との間に、本発明の太陽電池用封止膜を介在させて架橋一体化させることにより太陽電池用セルを封止させた構造などが挙げられる。なお、本発明において、太陽電池用セルの光が照射される側受光面側を表面側と称し、太陽電池用セルの受光面とは反対面側を裏面側と称する。前記太陽電池において、太陽電池用セルを十分に封止するには、例えば、図1に示すように表面側透明保護部材11、表面側封止膜13A、太陽電池用セル14、裏面側封止膜13B及び裏面側保護部材12を積層し、加熱加圧など常法に従って、封止膜を架橋硬化させればよい。前記加熱加圧は、温度135~180°C、圧力0.1~1.5kgcm2、5~60分間行われる。例えば、前記積層体を、真空ラミネーターで温度135~180°C、好ましくは140~180°C、特に155~180°C、脱気時間0.1~5分、プレス圧力0.1~1.5kg/cm2、プレス時間5~15分で加熱圧着すればよい。この加熱加圧時に、表面側封止膜13Aおよび裏面側封止膜13Bに含まれるエチレン-酢酸ビニル共重合体を架橋させることにより、表面側封止膜13Aおよび裏面側封止膜13Bを介して、表面側透明保護部材11、裏面側透明部材12、および太陽電池用セル14を一体化させて、太陽電池用セル14を封止することができる。なお、本発明の太陽電池用封止膜は、図1に示したような単結晶又は多結晶のシリコン結晶系の太陽電池セルを用いた太陽電池だけでなく、薄膜シリコン系、薄膜アモルファスシリコン系太陽電池、セレン化銅インジウムCIS系太陽電池等の薄膜太陽電池の封止膜にも使用することもできる。この場合は、例えば、ガラス基板、ポリイミド基板、フッ素樹脂系透明基板等の表面側透明保護部材の表面上に化学気相蒸着法等により形成された薄膜太陽電池素子層上に、本発明の太陽電池用封止膜、裏面側保護部材を積層し、接着一体化させた構造、裏面側保護部材の表面上に形成された太陽電池素子上に、本発明の太陽電池用封止膜、表面側透明保護部材を積層し、接着一体化させた構造、又は表面側透明保護部材、表面側封止膜、薄膜太陽電池素子、裏面側封止膜、及び裏面側保護部材をこの順で積層し、接着一体化させた構造等が挙げられる。本発明の太陽電池用封止膜は、高温環境下に長時間曝された場合であっても、柔軟性が維持され、且つ紫外線照射による黄変が防止されているので、架橋時や高温環境下で長時間使用した際のセル割れが防止され、且つ黄変による外観不良が防止された太陽電池を提供することができる。本発明の太陽電池に使用される表面側透明保護部材11は、通常珪酸塩ガラスなどのガラス基板であるのがよい。ガラス基板の厚さは、0.1~10mmが一般的であり、0.3~5mmが好ましい。ガラス基板は、一般に、化学的に、或いは熱的に強化させたものであってもよい。本発明で使用される裏面側保護部材12は、ポリエチレンテレフタレートPETなどのプラスチックフィルムが好ましく用いられる。また、耐熱性、耐湿熱性を考慮してフッ化ポリエチレンフィルム、特にフッ化ポリエチレンフィルム/Al/フッ化ポリエチレンフィルムをこの順で積層させたフィルムでも良い。なお、本発明の太陽電池薄膜太陽電池を含むは、上述した通り、表面側及び/又は裏面側に用いられる封止膜に特徴を有する。したがって、表面側透明保護部材、裏面側保護部材、および太陽電池用セルなどの前記封止膜以外の部材については、従来公知の太陽電池と同様の構成を有していればよく、特に制限されない。以下、本発明を実施例により説明する。実施例1~11、比較例1~8表1及び表2に示す各材料を各配合量でロールミルに供給し、70~100°Cで、混練して太陽電池用封止膜の組成物を調製した。前記太陽電池用封止膜の組成物を、70~100°Cで、カレンダ成形し、放冷後、太陽電池用封止膜厚さ;0.5mmを作製した。評価方法1加硫試験機によるトルクキュアトルク上記の各太陽電池用封止膜の組成物について、JISK63002に準じた日本合成ゴム社製III型相当の加硫試験機を用い、150°Cに設定し、30分後のトルクを測定した。上記トルクが、0.05Nm以上0.28Nm未満の場合に合格とした。2ゲル分率上記で作製した太陽電池用封止膜100mm×100mm×0.5mm厚を2枚の離型PET厚さ;0.75μmで挟み、100°Cで仮圧着し、オーブン中で155°C、45分間加熱してEVAを架橋させた。その後、各サンプルを200メッシュ金網袋に1g秤量し、ソックスレー抽出器を用いキシレンで6時間抽出し、残留物を乾燥し秤量した。初期質量と抽出残留物の乾燥質量からゲル分率抽出残留物の乾燥質量/初期質量×100を算出した。ゲル分率は85以上を合格とした。3ヘイズHAZE上記で作製した各太陽電池用封止膜50mm×50mm×0.5mm厚を2枚の白板ガラス厚さ;3mmで挟み、2と同様に架橋させたサンプルについて、JISK71362000年に従って、ヘイズ値を測定した。その際、ヘイズメータースガ試験機社製を用いた。ヘイズ値は1以下を合格とした。4ブリードアウト上記で作製した各太陽電池用封止膜について、表面への析出物の有無を目視観察した。析出物がない場合を合格とした。5判定全ての評価項目が合格のものを○とし、不合格の評価項目がある場合を×とした。評価結果評価結果を表1及び表2に示す。表1及び表2に示したように、実施例1~11において、重量平均分子量が600以上のポリエチレングリコールを、EVA100質量部に対して、0.1~0.8質量部配合した太陽電池用封止膜は、全ての評価項目で合格であった。特に、ポリエチレングリコールを配合していない比較例8に比べて、キュアトルクが適度に低下し、適度な柔軟性が付与されていることが示された。一方、分子量が600未満のポリエチレングリコールを配合した比較例1では、ヘイズが上昇し、透明性が損なわれていた。また、各ポリエチレングリコールの配合量が、EVA100質量部に対して、0.1質量部未満の比較例2、4及び6では、キュアトルクの低下が十分でなく、0.8質量部を超える比較例3、5及び7では、ブリードアウトが認められた。したがって、本発明により、適度な柔軟性を有することでセル割れを防止し、且つ透明性が高い太陽電池用封止膜が得られることが示された。なお、本発明は上記の実施の形態の構成及び実施例に限定されるものではなく、発明の要旨の範囲内で種々変形が可能である。"